(57)【特許請求の範囲】
【請求項１】
Ｃ：０．０５〜０．２０、
Ｓｉ：０．２０以下（０は含まない）、
Ｍｎ：０．５〜２．０、
Ｐ：０．０１５以下、
Ｓ：０．０１５以下、
Ｓｏｌ．Ａｌ：０．０２０〜０．０８０、
Ｎ：０．００６０以下、
Ｃｒ：０．８０超〜２．０（以上、ｍａｓｓ％）、
残部：鉄および不可避的不純物
からなることを特徴とする高強度ねじ用鋼。
【請求項２】
更に、鋼成分として、
Ｎｉ：３．５以下、
Ｃｕ：１．０以下、
Ｍｏ：０．３０以下、
Ｂ：０．０００５〜０．００５０
からなる群から選択される少なくとも１種、および、
Ｔｉ：０．００５〜０．０５０、
Ｎｂ：０．００５〜０．０５０（以上、ｍａｓｓ％）
からなる群から選択される少なくとも１種の内の少なくとも一方を含有することを特徴とする、請求項１記載の高強度ねじ用鋼。
【請求項３】
下記（１）式で表わされるＤＩ値が１７〜４３ｍｍの範囲であることを特徴とする、請求項１記載の高強度ねじ用鋼。
ＤＩ＝２５．４×ＤＩＣ（※１）×ＦＳｉ（※２）×ＦＭｎ（※３）×ＦＣｒ（※４）
---（１）
但し、上記（１）式において、
※１：ＤＩＣ＝０．５４×（Ｃ）、
※２：ＦＳｉ＝１．００＋０．７×（Ｓｉ）、
※３：ＦＭｎ＝３．３３３３×（Ｍｎ）＋１．００（Ｍｎ≦１．２０）、
ＦＭｎ＝５．１０×（Ｍｎ）−１．１２（Ｍｎ＞１．２０）、
※４：ＦＣｒ＝１．００＋２．１６×（Ｃｒ）
【請求項４】
下記（２）式で表わされるＤＩ値が１７〜４３ｍｍの範囲であることを特徴とする、請求項２記載の高強度ねじ用鋼。
ＤＩ＝２５．４×ＤＩＣ（※１）×ＦＳｉ（※２）×ＦＭｎ（※３）×ＦＣｒ（※４）
×ＦＭｏ（※５）×ＦＣｕ（※６）×ＦＮｉ（※７）×ＦＢ（※８）
---（２）
但し、上記（２）式において、
※１：ＤＩＣ＝０．５４×（Ｃ）、
※２：ＦＳｉ＝１．００＋０．７×（Ｓｉ）、
※３：ＦＭｎ＝３．３３３３×（Ｍｎ）＋１．００（Ｍｎ≦１．２０）、
ＦＭｎ＝５．１０×（Ｍｎ）−１．１２（Ｍｎ＞１．２０）、
※４：ＦＣｒ＝１．００＋２．１６×（Ｃｒ）、
※５：ＦＭｏ＝１．００＋３．００×（Ｍｏ）、
※６：ＦＣｕ＝１．００＋０．３６５×（Ｃｕ）、
※７：ＦＮｉ＝１．００＋０．３６３×（Ｎｉ）、
※８：ＦＢ＝２（但し、Ｂを添加しない場合には、上記（２）式からＦＢを除外する。）
【請求項５】
浸炭処理後の表面硬さＨｖ：５５０〜７００、浸炭処理後の内部硬さＨｖ：２００〜３２０、有効硬化層深さ：０．０５〜１．００ｍｍ、強度：８００Ｎ／ｍｍ2以上であることを特徴とする、請求項１記載の鋼からなる高強度ねじ。
【請求項６】
浸炭処理後の表面硬さＨｖ：５５０〜７００、浸炭処理後の内部硬さＨｖ：２００〜３２０、有効硬化層深さ：０．０５〜１．００ｍｍ、強度：８００Ｎ／ｍｍ2以上であることを特徴とする、請求項２記載の鋼からなる高強度ねじ。
【請求項７】
浸炭処理後の表面硬さＨｖ：５５０〜７００、浸炭処理後の内部硬さＨｖ：２００〜３２０、有効硬化層深さ：０．０５〜１．００ｍｍ、強度：８００Ｎ／ｍｍ2以上であることを特徴とする、請求項３記載の鋼からなる高強度ねじ。
【請求項８】
浸炭処理後の表面硬さＨｖ：５５０〜７００、浸炭処理後の内部硬さＨｖ：２００〜３２０、有効硬化層深さ：０．０５〜１．００ｍｍ、強度：８００Ｎ／ｍｍ2以上であることを特徴とする、請求項４記載の鋼からなる高強度ねじ。
【請求項９】
浸炭処理後、２００〜４００℃の温度範囲内で焼戻しを行うことを特徴とする、請求項７記載の高強度ねじ。
【請求項１０】
浸炭処理後、２００〜４００℃の温度範囲内で焼戻しを行うことを特徴とする、請求項８記載の高強度ねじ。
【発明の詳細な説明】
【０００１】
【発明の属する技術分野】
この発明は、高強度ねじ用鋼および高強度ねじ、特に、下穴を開けた部材に雌ねじを成形しながら締結するタッピング性を兼備した太径（Ｍ８以上）で、強度８００Ｎ／ｍｍ2以上の高強度ねじ用鋼、すなわち、ねじ転造後、浸炭焼入れ焼戻して、所定の表面硬さ、内部硬さおよび有効硬化深さにした高強度タッピングねじ用鋼およびこの鋼によって造られた高強度ねじに関するものである。
【０００２】
【従来の技術】
タッピンねじは、相手部材に下穴を閉けるだけで、雌ねじを成形しながら締結できるので、普通のボルト・ナットによる締結よりも、雌ねじの成形の点で大幅に作業を軽減できる利点がある。この性能からタッピンねじは、相手部材に雌ねじを成形する必要が有るため相手部材よりも十分に硬くなければならず、また、締結手段としての機械的性質も満足することが重要である。
【０００３】
このことから従来、例えば、ＪＩＳＢ１１２２の十字穴付きタッピンねじは、ＪＩＳＧ３５３９の冷間圧造用炭素鋼線のＳＷＲＣＨ１２Ａ〜２２Ａ（アルミキルド鋼）またはＳＷＲＣＨ１２Ｋ〜２２Ｋ（キルド鋼）が用いられ、転造加工等によって、ねじ成形し、浸炭（浸炭窒化）焼入れ、焼戻しの調質処理によって製造されてきた。
【０００４】
タッピンねじ用鋼の重要な要素の１つは、焼入れ後の靭性の確保で、この点から結晶粒の細かいアルミキルドタイプが利用されている。しかし、一方で靭性とは相反する傾向にある硬さや強さ等の特性も同時に満足しなければならない。そのため特開平９−６７６２５号公報には、素材としてＭｎを高め、炭素含有量を低めた素材で浸炭焼入れ、焼戻しを行い、表面硬さＨｖで５６０〜６００、内部硬さＨｖで３２０〜３６０のタッピンねじが開示されている。以下、このタッピンねじを従来技術1という。
【０００５】
また、特開平１０−１９６６２７には、低炭素高Ｍｎ鋼を用い、表面硬さＨｖで５５０以上、内部硬さＨｖで３２０〜４００のねじが開示されている。以下、このタッピンねじを従来技術２という。
【０００６】
しかし、より高強度な部材を締結するには、ボルトとしての所望の強度を有し且つタッピンねじとして相手部材に雌ねじを成形するために、更に高い表面硬さと内部の靭性とが要求されるが、このようなねじに関しては素材成分や製造方法が十分に確立されていないのが現状である。
【０００７】
【発明が解決しようとする課題】
上記従来技術１および２共に比較的細いサイズのねじ、例えば、Ｍ６未満を対象としており、これらの素材では、Ｍ８以上の太径のねじやボルトを製造しても浸炭後の表面硬さと内部硬さとのバランスや必要な強度を得るのは難しい。
【０００８】
従って、この発明の目的は、太径サイズ（Ｍ８以上）のねじやボルトに対しても所望の強度（８００Ｎ／ｍｍ2以上）を有し、且つ、タッピング性を兼備する高強度ねじ用鋼、すなわち、ねじ転造後、浸炭焼入れ焼戻して、所定の表面硬さ、内部硬さおよび有効硬化深さにした高強度タッピングねじ用鋼およびこの鋼によって造られた高強度ねじを提供するものである。
【０００９】
【課題を解決するための手段】
本発明者等は、上記課題を解決すべく、鋭意研究を行った結果、以下の知見を得た。
▲１▼Ｃｒを多量に添加すること。
▲２▼成分の含有割合を適正なＤＩ値範囲に調整すること。
▲３▼表面硬さ、内部硬さ、有効硬化層深さを適正に制御すること。
▲４▼浸炭焼き入れ後の焼戻し温度を適正に制御すること。
によって太径のねじやボルトに対しても浸炭による硬さのバランスを制御でき、所望の強度が得られる。
【００１０】
この発明は、このような知見に基づいてなされたもので、下記を特徴とするものである。
【００１１】
請求項1記載の発明は、Ｃ：０．０５〜０．２０、Ｓｉ：０．２０以下（０は含まない）、Ｍｎ：０．５〜２．０、Ｐ：０．０１５以下、Ｓ：０．０１５以下、Ａｌ：０．０２〜０．０８、Ｎ：０．００６０以下、Ｃｒ：０．８０超〜２．０（以上、ｍａｓｓ％）、残部：鉄および不可避的不純物からなることに特徴を有するものである。
【００１２】
請求項２記載の発明は、更に、鋼成分として、Ｎｉ：３．５以下、Ｃｕ：１．０以下、Ｍｏ：０．３０以下、Ｂ：０．０００５〜０．００５０からなる群から選択される少なくとも１種、および、Ｔｉ：０．００５〜０．０５０、Ｎｂ：０．００５〜０．０５０（以上、ｍａｓｓ％）からなる群から選択される少なくとも１種の内の少なくとも一方を含有することに特徴を有するものである。
【００１３】
請求項３記載の発明は、請求項1記載の鋼の、下記（１）式で表わされるＤＩ値が１７〜４３ｍｍの範囲であることに特徴を有するものである。
【００１４】
ＤＩ＝２５．４×ＤＩＣ（※１）×ＦＳｉ（※２）×ＦＭｎ（※３）×ＦＣｒ（※４）
---（１）
但し、上記（１）式において、
※１：ＤＩＣ＝０．５４×（Ｃ）、
※２：ＦＳｉ＝１．００＋０．７×（Ｓｉ）、
※３：ＦＭｎ＝３．３３３３×（Ｍｎ）＋１．００（Ｍｎ≦１．２０）、
ＦＭｎ＝５．１０×（Ｍｎ）−１．１２（Ｍｎ＞１．２０）、
※４：ＦＣｒ＝１．００＋２．１６×（Ｃｒ）
請求項４記載の発明は、下記（２）式で表されるＤＩ値が１７〜４３ｍｍの範囲であることに特徴を有するものである。
ＤＩ＝２５．４×ＤＩＣ（※１）×ＦＳｉ（※２）×ＦＭｎ（※３）×ＦＣｒ（※４）
×ＦＭｏ（※５）×ＦＣｕ（※６）×ＦＮｉ（※７）×ＦＢ（※８）
---（２）
但し、上記（２）式において、
※１：ＤＩＣ＝０．５４×（Ｃ）、
※２：ＦＳｉ＝１．００＋０．７×（Ｓｉ）、
※３：ＦＭｎ＝３．３３３３×（Ｍｎ）＋１．００（Ｍｎ≦１．２０）、
ＦＭｎ＝５．１０×（Ｍｎ）−１．１２（Ｍｎ＞１．２０）、
※４：ＦＣｒ＝１．００＋２．１６×（Ｃｒ）、
※５：ＦＭｏ＝１．００＋３．００×（Ｍｏ）、
※６：ＦＣｕ＝１．００＋０．３６５×（Ｃｕ）、
※７：ＦＮｉ＝１．００＋０．３６３×（Ｎｉ）、
※８：ＦＢ＝２（但し、Ｂを添加しない場合には、上記（２）式からＦＢを除外する。）
【００１５】
請求項５記載の発明は、請求項１記載の鋼からなり、浸炭処理後の表面硬さＨｖ：５５０〜７００、浸炭処理後の内部硬さＨｖ：２００〜３２０、有効硬化層深さ：０．０５〜１．００ｍｍ、強度：８００Ｎ／ｍｍ2以上であることに特徴を有するものである。
【００１６】
請求項６記載の発明は、請求項２記載の鋼からなり、浸炭処理後の表面硬さＨｖ：５５０〜７００、浸炭処理後の内部硬さＨｖ：２００〜３２０、有効硬化層深さ：０．０５〜１．００ｍｍ、強度：８００Ｎ／ｍｍ2以上であることに特徴を有するものである。
【００１７】
請求項７記載の発明は、請求項３記載の鋼からなり、浸炭処理後の表面硬さＨｖ：５５０〜７００、浸炭処理後の内部硬さＨｖ：２００〜３２０、有効硬化層深さ：０．０５〜１．００ｍｍ、強度：８００Ｎ／ｍｍ2以上であることに特徴を有するものである。
【００１８】
請求項８記載の発明は、請求項４記載の鋼からなり、浸炭処理後の表面硬さＨｖ：５５０〜７００、浸炭処理後の内部硬さＨｖ：２００〜３２０、有効硬化層深さ：０．０５〜１．００ｍｍ、強度：８００Ｎ／ｍｍ2以上であることに特徴を有するものである。
【００１９】
請求項９記載の発明は、請求項７記載のねじにおいて、浸炭処理後、２００〜４００℃の温度範囲内で焼戻しを行うことに特徴を有するものである。
【００２０】
請求項１０記載の発明は、請求項８記載のねじにおいて、浸炭処理後、２００〜４００℃の温度範囲内で焼戻しを行うことに特徴を有するものである。
【００２１】
【発明の実施の形態】
次に、この発明における数値の限定理由について述べる。
【００２２】
（１）Ｃ：０．０５〜０．２０ｍａｓｓ％
Ｃは、鋼の強度を確保するのに重要な元素であるが、０．０５ｍａｓｓ％未満では所望の強度を得ることができず、浸炭硬化性も低下する。一方、０．２０ｍａｓｓ％を超えると、ねじ内部の硬度が高くなりすぎて、鋼の靭性が低下する。従って、Ｃ含有量は、０．０５〜０．２０ｍａｓｓ％の範囲内に限定した。
【００２３】
（２）Ｓｉ：０．２０ｍａｓｓ％以下（０は含まない）
Ｓｉは、脱酸材として重要な作用をするので、製鋼段階においては必ず添加する。また、焼戻し軟化抵抗性および焼入性を向上させて強度を高くする元素である。しかし、含有量が増大すると、変形抵抗が増大すると共に、冷間鍛造性が低下する。従って、Ｓｉ含有量の上限を０．２０ｍａｓｓ％とした。
【００２４】
（３）Ｍｎ：０．５〜２．０ｍａｓｓ％
ＭｎもＳｉ同様、鋼の脱酸処理に必要な元素であるが、焼入れ性を高める元素でもある。従って、所望の強度を確保するために０．５ｍａｓｓ％以上の添加を必要とするが、Ｐ、Ｓと同様に、Ｍｎも鋼の結晶粒界に偏析して粒界脆化を助長するので、上限を２．０ｍａｓｓ％とした。
【００２５】
（４）Ｐ＝０．０１５ｍａｓｓ％以下
Ｐは、オーステナイト粒界に偏析して、粒界強度を弱める。また、フェライト内に固溶して鋼の変形能を低下させる。このようにＰは、この発明において不純物元素であるので、その含有量を０．０１５ｍａｓｓ％以下とした。
【００２６】
（５）Ｓ：０．０１５ｍａｓｓ％以下
Ｓは、ＭｎＳを形成して鋼の変形能を低下させ、ＭｎＳは、亀裂発生の起点となる。このようにＳは、この発明において不純物元素であるので、その含有量を０．０１５ｍａｓｓ％以下とした。
【００２７】
（６）ｓｏｌ．Ａｌ：０．０２０〜０．０８０ｍａｓｓ％
Ａｌは、脱酸材として必要な元素であるばかりでなく、粒界に偏析するＮをＡｌＮとして固定して粒界強度を高める作用を有する。Ａｌによるこのような効果を発揮させるためには、ｓｏｌ．Ａｌ（酸可溶Ａｌ）として０．０２０ｍａｓｓ％以上の量が必要である。しかしながら、ｓｏｌ．Ａｌが０．０８０ｍａｓｓ％を超えると、鋳片の連続鋳造時にＡｌ2Ｏ3の凝集体を形成してノズル詰まりの原因となり、鋳造作業を困難にする。従って、ｓｏｌ．Ａｌ含有量は、０．０２０〜０．０８０ｍａｓｓ％の範囲内に限定した。
【００２８】
（７）Ｎ：０．００６０ｍａｓｓ％以下
Ｎは、ねじ加工時に歪み時効硬化を起こして鋼の冷間鍛造性を低下させ、工具の寿命も低下させる。このように、Ｎは、この発明において不純物元素であるので、その含有量を０．００６０ｍａｓｓ％以下とした。
【００２９】
（８）Ｔｉ：０．００５〜０．０５０ｍａｓｓ％
Ｔｉは、結晶粒の微紬化効果を有する。しかしながら、０．００５ｍａｓｓ％未満ではその効果が小さく、また、ＮをＴｉＮとして固定する効果も小さい。ところが、０．０５０ｍａｓｓ％を超えで添加しても、これらの効果は飽和するのみならず、ＴｉＮが高すぎると、硬質のＴｉＮ、ＴｉＣが多数形成し、鍛造性が低下する他、合金コストもかかる。従って、Ｔｉ含有量は、０．００５：〜０．０５０ｍａｓｓ％の範囲内に限定した。
【００３０】
（９）Ｃｒ：０．８０超〜２．０ｍａｓｓ％
Ｃｒは、焼入性を高め、強度を確保するのに有用な元素であり、Ｍ８以上の太いサイズのボルトの強度を確保するためには、０．８０ｍａｓｓ％を超えて添加する必要があることが、本発明等の研究により明らかとなった。しかし、焼戻し軟化抵抗性を高める元素でもあり、多量に添加し過ぎると硬くなりすぎて靭性に悪影響を与える。従って、上限を２．０ｍａｓｓ％とした。
【００３１】
（１０）Ｍｏ：０．３０ｍａｓｓ％以下
Ｍｏは、Ｐの粒界への偏析を防止し、粒界強度を高め、焼入性を向上させる有用な元素である。しかし、多量に添加するとＣｒ同様に冷間鍛造性を阻害し、また、Ｍｏは高価な元素なので上限を０．３０ｍａｓｓ％とした。
【００３２】
（１１）Ｂ：０．０００５〜０．００５０ｍａｓｓ％
Ｂは、微量の添加で焼入れ性を向上させる作用を有する。また、ＢＮを形成してＮの粒界偏析を防止する。Ｂの添加によってＭｎやＣｒ、Ｍｏ含有量を低減することができ、鋼の冷間鍛造性を更に向上させることができる。Ｂによるこのような効果を発揮させるためには、０．０００５ｍａｓｓ％以上添加する必要がある。しかしながら、０．００５０ｍａｓｓ％を超えて添加すると、ボロンセメンタイトを析出して粒界強度を弱める。従って、Ｂ含有量は、０．０００５〜０．００５０ｍａｓｓ％の範囲内に限定した。
【００３３】
（１２）Ｎｂ：０．００５〜０．０５０ｍａｓｓ％
ＮｂもＴｉと同様、結晶粒の微細化効果を有するが、０．００５ｍａｓｓ％未満ではその効果が小さいので下限を０．００５ｍａｓｓ％とした。しかし、Ｔｉ同様にＮｂは、Ｃ、Ｎとの親和力が強いので炭化物や窒化物を形成しやすく、多量に添加されると粒界析出し脆化を促進する他、合金コストもかかる。従って、上限を０．０５０ｍａｓｓ％とした。
【００３４】
（１３）Ｎｉ：３．５ｍａｓｓ％以下
Ｎｉは、鋼に焼入れ性を付与して静的強度を上昇させるのに有効な元素である。しかも、靭性を向上させる効果も有するので、焼入れ性と靭性を確保するためには有効な元素である。しかし、多量に添加してもその効果は飽和し、且つ、非常に高価な元素なので上限を３．５ｍａｓｓ％とした。
【００３５】
（１４）Ｃｕ：１．０ｍａｓｓ％以下
Ｃｕも鋼に焼入れ性を付与して静的強度を上昇させるのに有効な元素である。適正量添加することは機械的性質向上には有効であるが、添加しすぎると熱間圧延時に表面疵が発生しやすくなり冷間鍛造不良が起きるので、上限を１．０ｍａｓｓ％とした。
【００３６】
（１５）表面のビッカース硬さＨｖ：５５０〜７００
所望のボルト強度および相手部材に雌ネジを成形する上で、ビッカース硬さＨｖで５５０未満では、先端が欠けたり、折れたりして雌ネジ成形が不可能になる。一方、Ｈｖで７００を超えると、切欠き効果が高まり亀裂発生を促進させる。従って、ねじ表面の硬さＨＶは、５５０〜７００の範囲内とした。
【００３７】
（１６）内部のビッカース硬さＨｖ：２００〜３２０
表面硬さ同様、所望のボルト強度を得るため必要とする。Ｈｖ２００未満では、所望のボルト強度が得られない。一方、Ｈｖで３２０を超えると、靭性が低下し亀裂が進展しやすくなる。従って、ねじ内部の硬さＨＶは、Ｈｖ２００〜３２０とした。
【００３８】
（１７）焼戻し温度：２００〜４００℃
焼戻し温度は、ボルトとしての最終的な性能（表面・内部硬さ）と密接に関係しており、２００℃未満では硬くなり過ぎ、一方、４００℃を超えると所望の強度が得られないので、２００〜４００℃の範囲内とした。
【００３９】
（１８）有効硬化層深さ：０．０５〜１．００ｍｍ
相手部材に雌ネジを成形する上で、表面に所望の硬さを必要するが、その有効硬化層深さが０．０５ｍｍ未満では、雌ネジ成形性に劣り、一方、１．００ｍｍを超えると、内部の靭性が低下して亀裂の進展が捉進されるために、有効硬化層深さは、０．０５〜１．００ｍｍの範囲内とした。
【００４０】
（１９）ＤＩ値（ｍｍ）：１７〜４３
ＤＩ値（ｍｍ）は、鋼の焼入れ性を評価する指標で、下記（１）式または（２）式に従って計算されるが、所望の強度を確保するためにある値以上必要である。しかし、１７ｍｍ未満では、所望の強度が得られず、一方、４３ｍｍを超えると、靭性を損ねる危険があるので、ＤＩ値は、１７〜４３の範囲内とした。
【００４１】
ＤＩ＝２５．４×ＤＩＣ（※１）×ＦＳｉ（※２）×ＦＭｎ（※３）×ＦＣｒ（※４）
---（１）
但し、上記（１）式において、
※１：ＤＩＣ＝０．５４×（Ｃ）、
※２：ＦＳｉ＝１．００＋０．７×（Ｓｉ）、
※３：ＦＭｎ＝３．３３３３×（Ｍｎ）＋１．００（Ｍｎ≦１．２０）、
ＦＭｎ＝５．１０×（Ｍｎ）−１．１２（Ｍｎ＞１．２０）、
※４：ＦＣｒ＝１．００＋２．１６×（Ｃｒ）
ＤＩ＝２５．４×ＤＩＣ（※１）×ＦＳｉ（※２）×ＦＭｎ（※３）×ＦＣｒ（※４）
×ＦＭｏ（※５）×ＦＣｕ（※６）×ＦＮｉ（※７）×ＦＢ（※８）
---（２）
但し、上記（２）式において、
※１：ＤＩＣ＝０．５４×（Ｃ）、
※２：ＦＳｉ＝１．００＋０．７×（Ｓｉ）、
※３：ＦＭｎ＝３．３３３３×（Ｍｎ）＋１．００（Ｍｎ≦１．２０）、
ＦＭｎ＝５．１０×（Ｍｎ）−１．１２（Ｍｎ＞１．２０）、
※４：ＦＣｒ＝１．００＋２．１６×（Ｃｒ）、
※５：ＦＭｏ＝１．００＋３．００×（Ｍｏ）、
※６：ＦＣｕ＝１．００＋０．３６５×（Ｃｕ）、
※７：ＦＮｉ＝１．００＋０．３６３×（Ｎｉ）、
※８：ＦＢ＝２（但し、Ｂを添加しない場合には、上記（２）式からＦＢを除外する。）
【００４２】
【実施例】
次に、この発明を実施例により更に説明する。
【００４３】
表１に示す化学成分を含有する鋼材を、１５０ｋｇ／ｃｈ、真空溶解炉にて溶製し、１１６角のビレットに鍛伸後、熱間圧延によりφ８ｍｍの線材を調製し、冷間鍛造・ねじ転造後、浸炭焼入れ焼戻して、Ｍ８のタッピンボルトＮｏ．１〜３０を製造した。ボルトの形状は、ねじの呼び径：８ｍｍ、呼び長さ：３０ｍｍの十字穴付六角ツバ付きボルトである。
【００４４】
【表１】
0004321974.tif 000002
【００４５】
このようにして製造した各タッピンボルトを、引張試験、頭部靭性試験に供すると共に、硬さ、有効硬化層深さおよびタッピング性について調べた。
【００４６】
ボルトの引張試験は、ＪＩＳＢ１０５１のくさび引張試験で行い、くさびの角度は１０°で実施し、頭部靭性試験は、ＪＩＳＢ１０５５に準じた。
【００４７】
硬さは、表面硬さは表層下０．０２ｍｍ位置、内部硬さはＤ／４位置を測定した。有効硬化層深さは、表層からＨｖ５５０までの硬さの位置として評価した。なお、硬さは全てマイクロビッカース硬度計で行った。
【００４８】
タッピング性の評価は、下穴を開けた部材に一定トルクでボルトを締める試験を行い、破断の有無、ねじ山の破損状況、ねじ谷部の亀裂有無の状況で評価した（ｎ＝１０）。
【００４９】
上記試験結果を表２に示す。なお、表２中、タッピング性の○は、破断や破損、亀裂が発生しなかったボルトの数が８個以上の場合、×は、これが７個以下の場合を示す。
【００５０】
【表２】
0004321974.tif 000003
【００５１】
表２から明らかなように、Ｎｏ．１〜１３は、この発明の条件を満足する鋼を用いて製造された本発明ボルトであり、何れも、冷間鍛造性に優れると共に所望の強度、靭性を確保できているタッピング性に優れたボルトであった。
【００５２】
Ｎｏ．１４は、Ｃ量およびＤＩ値が本発明鋼に比べて高い鋼からなる比較用ボルトであり、表面硬さおよび内部硬さが高く、靭性不足により頭部靭性試験時に頭飛びが生じた。
【００５３】
Ｎｏ．１５は、Ｃ量およびＤＩ値が本発明範囲を外れて低い鋼からなる比較用ボルトであり、頭部靭性試験は良好であったが、所望の強度および表面硬さ、内部硬さが得られていないので、雌ねじ成形ができず、タッピング性能不良であった。
【００５４】
Ｎｏ．１６は、ＳｉおよびＤＩ値が本発明範囲を外れて高い鋼からなる比較用ボルトであり、強度は高いが、フェライト地の硬さ上昇により変形抵抗が高くなり内部硬さが上昇して、靭性に乏しく、頭部靭性試験時に亀裂が生じた。
【００５５】
Ｎｏ．１７は、Ｍｎ量およびＤＩ値が本発明範囲を外れて高い鋼からなる比較用ボルトであり、焼入れ性が高すぎて硬化層深さが増加し、この結果、表面・内部硬度が上昇して、靭性が不足し、頭部靭性試験時に頭飛びが生じた。
【００５６】
Ｎｏ．１８は、Ｍｎ量およびＤＩ値が本発明範囲を外れて低い鋼からなる比較用ボルトであり、頭部靭性試験は良好であったが、所望の強度が得られず、Ｎｏ．１５の比較用ボルトと同様にタッピング性能が不良であった。
【００５７】
Ｎｏ．１９は、Ｐ量が本発明範囲を外れて高い鋼からなる比較用ボルトであり、粒界強度の低下によって、頭部靭性試験時に亀裂が生じた。
【００５８】
Ｎｏ．２０は、Ｓ量が本発明範囲を外れて高く、ＤＩ値が本発明範囲を外れて低い鋼からなる比較用ボルトであり、ＭｎＳの生成による悪影響で頭部靭性試験時に亀裂が生じた。
【００５９】
Ｎｏ．２１は、Ａｌ量が本発明範囲を外れて低い鋼からなる比較用ボルトであり、結晶粒の粗大化により焼きが入りすぎて内部靭性が不足し、この結果、頭部靭性試験時に頭飛びが生じた。
【００６０】
Ｎｏ．２２は、Ｎ量が本発明範囲を外れて高い鋼からなる比較用ボルトであり、内部の靭性が不足して、頭部靭性試験時に亀裂が生じた。
【００６１】
Ｎｏ．２３は、Ｂ量が本発明範囲を外れて高い鋼からなる比較用ボルトであり、ボロンを含むセメンタイトが粒界に析出して粒界強度を弱めたために、頭部靭性試験時に亀裂が生じた。また、Ｔｉ量も本発明範囲を外れて高く、硬質なＴｉＣ、ＴｉＮが多数存在して、冷間鍛造性が悪く靭性も乏しかった。
【００６２】
Ｎｏ．２４は、Ｎｂ量およびＤＩ値が本発明範囲を外れて高い鋼からなる比較用ボルトであり、ＮｂＣ、Ｎｂ（ＣＮ）等の金属間化合物が多数存在するために粒界が弱くなって、頭部靭性試験時に亀裂の発生が生じた。
【００６３】
Ｎｏ．２５は、Ｃｒ量およびＤＩ値が本発明範囲を外れて高い鋼からなる比較用ボルトであり、Ｎｏ．２７は、Ｍｏ量が本発明範囲を外れて高い鋼からなる比較用ボルトであり、何れも、靭性不足により頭部靭性試験時に亀裂が生じて、頭飛びが発生した。
【００６４】
Ｎｏ．２６は、Ｃｒ量およびＤＩ値が本発明範囲を外れて低い鋼からなる比較用ボルトであり、焼入れ性が低下して、所望の強度が得られず、頭部靭性試験時に亀裂が生じた。
【００６５】
Ｎｏ．２８は、焼戻し温度が本発明範囲を外れて低い比較用ボルトであり、靭性不足によって、頭部靭性試験時に頭飛びが生じた。
【００６６】
Ｎｏ．２９は、焼戻し温度が本発明範囲を外れて高い比較用ボルトであり、強度不足によりタッピング性が不良であった。
【００６７】
Ｎｏ．３０は、有効硬化層深さが本発明範囲を外れて浅い比較用ボルトであり、強度不足によりタッピング性が不良であった。
【００６８】
【発明の効果】
以上説明したように、この発明によれば、タッピング性、即ち、雌ねじ成形性と内部靭性に優れ、且つ、所定のボルト強度を有する高強度ねじ用鋼および高強度ねじの提供が可能になった。